【事件の表示】
　特許第３２７３６１７号「光学防曇基材」の請求項１ないし３に係る特許に対する特許異議の申立てについて、次のとおり決定する。
【結　論】
　訂正を認める。
　特許第３２７３６１７号の請求項１ないし３に係る特許を取り消す。
【理　由】
１．手続の経緯
　特許第３２７３６１７号の請求項１〜３に係る発明は、平成３年４月３０日に特許出願され、平成１４年２月１日にその特許の設定登録がなされ、その後、特許異議申立人 宇田川庄吾（以下、「申立人」という。）より特許異議の申立てがなされ、取消理由通知がなされ、その指定期間内である平成１５年２月６日に訂正請求がなされたものである。
　
２．訂正の適否についての判断
　
(1)訂正の内容
ア．訂正事項ａ
　特許請求の範囲の請求項１の記載について、
「【請求項１】 基材表面に単分子膜を設けた光学防曇基材であって、前記単分子膜が分子端末に親水性基を含み且つ直鎖状炭化水素基または直鎖状シロキサン基を含む分子よりなり、基材の透明性を劣化させることなく前記直鎖状炭化水素基または直鎖状シロキサン基が並んだ状態で且つ前記親水性基が最表面に露出した状態でシロキサン結合を介して前記材料表面に化学結合していることを特徴とする光学防曇基材。」
とあるのを、
「【請求項１】 基材表面に単分子膜を設けた光学防曇基材であって、
前記単分子膜は、Ａ−（Ｂ）
l
−ＳｉＸ
q
Ｃｌ
3-q
（ただし、Ａはブロモ基、ヨード基、シアノ基 、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を基材表面に化学結合させ、
ませた
と訂正する。
イ．訂正事項ｂ
　明細書の段落【０００６】の記載について、
「【課題を解決するための手段】前記目的を達成するため、本発明の光学防曇基材は、基材表面に単分子膜を設けた光学防曇基材であって、前記単分子膜が分子端末に親水性基を含み且つ直鎖状炭化水素基または直鎖状シロキサン基を含む分子よりなり、基材の透明性を劣化させることなく前記直鎖状炭化水素基または直鎖状シロキサン基が並んだ状態で且つ前記親水性基が最表面に露出した状態でシロキサン結合を介して前記材料表面に化学結合していることを特徴とする。」
とあるのを、
「【課題を解決するための手段】前記目的を達成するため、本発明の光学防曇基材は、基材表面に単分子膜を設けた光学防曇基材であって、
前記単分子膜は、Ａ−（Ｂ）
l
−ＳｉＸ
q
Ｃｌ
3-q
（ただし、Ａはブロモ基、ヨード基、シアノ基 、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を基材表面に化学結合させ、
ませた
と訂正する。
　
(2)訂正の目的の適否、新規事項の有無及び拡張・変更の存否
　上記訂正事項ａは、発明の構成要件である「単分子膜」について「前記単分子膜が分子端末に親水性基を含み且つ直鎖状炭化水素基または直鎖状シロキサン基を含む分子よりなり、」とあるのを「
前記単分子膜は、Ａ−（Ｂ）
l
−ＳｉＸ
q
Ｃｌ
3-q
（ただし、Ａはブロモ基、ヨード基、シアノ基 、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を基材表面に化学結合させ、
ませた
　
(3)むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
　
(1)本件の請求項１〜３に係る発明
　上記２．で示したように上記訂正が認められるから、本件の請求項１〜３に係る発明（以下、「本件発明１〜３」という。）は、上記訂正に係る訂正明細書の特許請求の範囲の請求項１〜３に記載された以下のとおりのものである。
　
【請求項１】 基材表面に単分子膜を設けた光学防曇基材であって、前記単分子膜は、Ａ−（Ｂ）l−ＳｉＸqＣｌ3-q（ただし、Ａはブロモ基、ヨード基、シアノ基 、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を基材表面に化学結合させ、分子端末に親水性基を含ませた分子よりなり、基材の透明性を劣化させることなく前記直鎖状炭化水素基または直鎖状シロキサン基が並んだ状態で且つ前記親水性基が最表面に露出した状態でシロキサン結合を介して前記材料表面に化学結合していることを特徴とする光学防曇基材。
【請求項２】 親水性基が−ＯＨ、−ＣＯＯＨ、−ＮＨ2 、−Ｎ+Ｒ3Ｘ-（Ｒはアルキル基、Ｘはハロゲン原子を示す）、−ＮＯ2および−ＳＯ3Ｈ基から選ばれる少なくとも１つの官能基である請求項１記載の光学防曇基材。
【請求項３】 −ＣＯＯＨまたは−ＳＯ3Ｈ基のＨがアルカリ金属またはアルカリ土類金属で置換されている請求項２記載の光学防曇基材。
　
(2)引用刊行物に記載された発明
　当審で通知した取消理由で引用した刊行物１：米国特許第４５３９０６１号明細書（申立人の提出した甲第１号証）には、以下のような事項が記載されている。（申立人の翻訳による。）
ａ．「この発明は、多層膜構造を形成するための構造単位として、かつ表面の性質の改質剤として自己組立式の単層フィルムに基づく製造方法を提供するものである。固体液体界面での吸着を用いて化学吸着又は物理吸着によって良好な特性の組織化され配向された緻密な単層を構成し、次に熱力学的に等価のフィルム構造に導かれる。第１層を構成するために使われる分子は、末端の極性基とその分子の末端又は中間にある非極性官能基を有する。」（明細書１欄７〜１７行）
ｂ．「本発明は計画的な単層及び多層膜構造及びそれらのその位置での化学的改質を構成する新規な方法を提供する。その方法は、単層形成分子を含む液層と固層の間の境界で、適宜な固体の上にある種の２機能性分子の直接の吸着（物理吸着又は化学吸着）に基づく。」（明細書２欄２０〜２７行）
ｃ．「新規な方法の重要な工程は、一端に末端の極性基、他方の末端又は分子の他のいかなる位置にある非極性基を有する分子の第１の単層を形成する工程と、固体基材の上に自己制御的によって第１の繊密な単層を形成した後、活性化された単層に付加する最初の工程と同様の性質の単層を固着させるために極性基を導入することによる単層を活性化する工程と、所望の数の層が得られるまで更に単層の活性化と塗布を繰り返す工程である。例えば、活性化は活性化中に化学的に極性基に改質されうる末端の非極性基に供給される２機能性表面処理剤を使うことによって達成できる。
　２機能性単層構造素材は次の一般的な条件に従うべきである。
　構造的に自己制御的に繊密な整然とした配列に適合する分子は、
（ａ）長鎖の飽和及び不飽和炭化水素及びフルオロカーボン、ステロイド及び他の長い多環化合物のように、長く延びた非極性（撥水性）の部分を含む棒状の分子、」（明細書２欄４３〜６６行）
ｄ．「（ａ）又は（ｂ）型の分子は、極性の固体基材に結合する１又は２以上の極性の先頭基（活性基）、及び基材表面に又は単層で覆われた表面に結合はしないが吸着状態の化合物に機能する適当な表面反応剤を介して化学的に適当な活性基に変換可能な１又は２以上の非極性基（不活性基）を有する。不活性と活性の２つの性質を示す非極性基のための条件は、極性の先頭基のみを通して膜の中で分子が正確な配列を行うこと、単層と表面の固定が進行すること、吸着の工程が、適当な外部からの制御の条件で反応の連続の引き金のための手当を提供しながら、良好な単層の完成で停止することを確実にするために必要である。」（明細書３欄３〜１８行）
ｅ．「自己制御的な単層を固着させる基材として適当な固体は次の条件に適合する必要がある。即ち、単層生成分子が上述した結合により結合しうる高エネルギー（極性）表面を露出させている全ての固体。これらには、金属、金属酸化物、半導体、ガラス、シリ力、水晶、塩類、有機及び無機ポリマー、有機及び無機結晶などが含まれる。
　吸着が行われる単層形成分子を含む液相は、いかなる液体でも良く、即ち有機溶媒又は水溶性溶媒の溶液、吸着する化合物の溶融液、あるいは吸着する化合物の蒸発相でもよい。
　そのような単分子フィルムの構成に用いられる好適な分子は、例えば（ａ）炭素数が１２以上の炭化水素鎖を有する直鎖脂肪族分子で、鎖のいずれの位置に結合しているエチレン二重結合及び下記に示す極性固着基のいずれかによって一方の末端が置換されているものを含む」（明細書３欄２６〜４５行）
ｆ．固着基として、「（ａ）シラン類：モノクロロ、ジクロロ、トリクロロ、シラノール類、シラザン類。シロキサン結合又は水素結合を介して結合する。」（明細書４欄１２〜１５行）が例示されている。
ｇ．非極性基として、「（ａ）エチレン二重結合、末端又は非末端、…（ｆ）エステル類、第２級又は第３級アミド類、（ｇ）ハロゲン原子、（ｈ）ニトリル類（シアノ基）、（ｉ）アルデヒド類」（明細書４欄４２〜５２行）が例示されている。
ｈ．「これらは、次の例示の化学的方法によって以下のタイプの機能的極性基に変換可能であり、又は以下のカップリング剤として用いられる。
（ａ）ヒドロホウ素化、又は過マンガン酸カリウム又は四酸化オスミウムによる末端のエチレン二重結合の水酸基への酸化。
（ｂ）非末端のエチレン二重結合のオゾンによるアルデヒド又はカルボン酸への酸化、−二重結合の位置でのオゾンによる炭化水素鎖の「切断」。
…
（ｄ）酸誘導体の加水分解及びエステル、アミド結合あるいは塩形成を介する更なるカップリング。
…
（ｆ）アルデヒド又は水酸基のカルボン酸への酸化、酸のハロゲン化物への変換及びヒドラジド基を用いた縮合」（明細書４欄５３行〜５欄３行）
ｉ．「ＦＩＧ．２は、吸着による多層膜生成を図示する。単層結合単位として２機能性シラン表面処理剤を用いたＯ−Ｓｉ−Ｏ基による結合」（明細書５欄３１〜３３行）
ｊ．「上述した一般的な原理により、単層及び多層膜フィルム構造の具現化、それらの化学改質には多くの方法があり得る。一つの実例は、有機溶媒から化学吸着されたトリクロロシラン−ビニル基を含む長鎖２機能性表面処理剤を用い、シロキサン結合を介する共有結合、及びビニル基の化学改質でヒドロホウ素化反応を介して末端の水酸基に変換することである。」（明細書５欄５１〜５９行）
ｋ．「上述した一般的な方法は次の分野で有用である。マイクロエレクトロニクス及び光学部材（例えば薄膜の有機絶縁体、導電体、半導体）のための不活性又は活性の薄膜要素の構造、人工的な膜組織、超薄膜保護コーティング（特に光学表面の質や性能を維持するために特に有用）…」（明細書６欄１４〜２０行）
ｌ．「本発明の方法は所望の表面特性を有する単層の製造にも用いられる。適宜な基材に上記で定義したタイプの単層を適用すれば、非極性基又は不飽和機能基が改質され、その後所望の新しい特性をその層にそして表面に与える。」（明細書６欄３０〜３６行）
ｍ．実施例においては、ステップＡで、ＨＴＳ（１５−へキサデシニルトリクロロシラン、炭素数１６、８５°−９０°Ｃ．，０．０３Ｔｏｒｒ）等（明細書７欄２５〜２６行目）が合成され、
ｎ．ステップＢでは、「吸着工程
　８０％ｎ−へキサデカン、１２％ＣＣｌ4、８％クロロホルムの混合溶媒中にシラン化合物を濃度２．０×１０-3〜５．０×１０-2Ｍの攪拌した溶液から常温で単層を化学吸着させた。…。固体基材はシラン溶液中に１〜２分間浸漬され、その後すばやく引き上げた。良好な単層がシラン溶液から乾燥によりこれらの基材上にのみ出現するように考慮された。単層で被覆された基材はクロロホルムと蒸留水で濯ぎ、形成されたフィルムを安定化するようにした。
　表面活性化工程
　外方のビニル基から末端の水酸基への変換を次のように行った。フィルム被覆基材は、ＴＨＦのジボラン溶液に室温でアルゴン雰囲気下で１分間浸漬され、それからアルカリ性過酸化水素溶液（０．１Ｍ ＮａＯＨ中に３０％Ｈ2Ｏ2）に１分間浸漬され、最後に蒸留水で洗浄し、空気気流中で乾燥された。」（明細書７欄４２行〜８欄５行）
ｏ．ＴａｂｌｅIIでは、「ガラス表面への多層膜生成と多層膜構造」（明細書９欄４１〜４２行）として、「ＴａｂｌｅIIはガラスにＨＴＳフィルムを成長させたものの接触角の測定値を示す。」（明細書９欄４２〜４５行）
ｐ．ＴａｂｌｅIIから、ＨＴＳの第１層（Ｆｉｒｓｔ　ｌａｙｅｒ）を活性化したものは、水の接触角が５０°となっている。
ｑ．クレーム２には、「２．活性基が、モノクロロシラン、ジクロロシラン、トリクロロシラン、シラノール、シラザンのシラン基、リン酸基、硫酸基、スルホン酸基、カルボン酸基、アミド類、ハロゲン化アシル類、ヒドラジド類、アミン類、ヒドラジン類、水酸基、アルデヒド類、ホウ酸類、ハロゲン類、ジアゾニウム塩類、及びピリジン類を有する分子からなる群から選択される請求項１記載のプロセス。」（明細書１２欄１０〜３６行）と、記載されている。（注：摘示箇所を一部修正した。）
ｒ．「ＦＩＧ．２
　　　　　　　　　　　　　　　　　　　　　　　　　　　　　　　　　」
　
　当審で通知した取消理由で引用した刊行物２：特開昭６２−２４７３０２号公報（申立人の提出した甲第２号証）には、以下のような事項が記載されている。
ｓ．「無機コート膜に、
（Ｒ1，Ｒ2，Ｒ3は水素あるいは有機基）から選ばれる結合を少なくとも１種以上有する構造のシラン化合物を反応させたことを特徴とする無機コート膜の表面改質法。」（特許請求の範囲）
ｔ．「〔従来の技術〕
　真空蒸着法，イオンプレーティング法，スパッタリング法などによって得られる無機コート膜は、レンズ，ディスプレー装置のパネルや種々の光学材料の反射防止膜，ハードコート膜，各種機能性膜などに広く用いられている。特にＳｉＯ2膜は、その基材との付着力，硬度，取扱い易さなどの点で幅広く使用されている。
〔発明が解決しようとする問題点〕
　しかし、ＳｉＯ2等の無機コート膜は、…さらに環境の温度差により光学材料上のコート膜表面に水滴が細かく付着して生ずる曇りにより、材料の透過率が低下するという問題もあった。」（１頁左下欄下から３行〜右下欄末行）
ｕ．「本発明で用いるシラン化合物は、水酸基アミン反応等が起こり、水酸基の存在する表面の反応に有効である。
　例えば、ＳｉＯ2膜表面付近では、下に示すような反応が起こると考えられる。
　　　　　　　　　　　　　　　　　　　　　　　　　　　　　　　　　」（２頁右上欄１〜６行）
ｖ．「本発明で用いうるシラン化合物としては、…あるいは下記に示す物質等があげられる。
　　　　　　　　　　　　　　　　　　　　　　　　　　　　　　　　　」（２頁左下欄５行、右下欄下から２行〜３頁左上欄１行）
ｗ．「本発明において、使用するシラン化合物同志が無機コート膜との反応前、もしくは反応後結合し、ポリマー化することがありえるが、本発明の目的とするところの重合度を得るように調整すればなんら問題はない。」（３頁左上欄５〜９行）
ｘ．「後処理によって親水性の基に変換されるような置換基を有するシラン化合物…を無機コート膜に反応させたのち、後処理で親水性処理を行なえば、コート膜表面に親水性…機能を持たせることも可能である。」（３頁左上欄末行〜右上欄７行）
ｙ．「〔実施例１
　ジエチレングリコールビス（アリルカーボネート）製樹脂からなる合成樹脂製レンズをアセトンで洗浄し、その後真空蒸着法により基板温度５０℃で、樹脂表面に反射防止処理を行なった。膜構成はレンズ側からＳｉＯ2層がλ／４、ＺｒＯ2層とＳｉＯ2層の合成膜厚がλ／４、ＺｒＯ2層がλ／４、最上層のＳｉＯ2層がλ／４とした。（ここでλ＝５２０ｎｍ）。次にこのレンズをイソプロピルアルコールで洗浄し、十分乾燥させた後、液温２０℃のビス（ジメチルアミノ）メチルシラン液に５分乾浸漬した。浸漬後、湿度５０％、温度２５℃の雰囲気中で１０分間放置し、その後アセトンにより洗浄を行なった。
　洗浄後のレンズの外観、反射防止の特性に大きな変化はみられなかった。」（３頁右下欄９行〜４頁左上欄５行）
ｚ．「親水性を表面に持たした場合、水の接触角が低下することにより、細かい水滴が発生しにくくなり光の乱反射による曇りの現象が防げる。…
　本発明は、このような効果を有するため、合成樹脂製及びガラス製眼鏡レンズ，カメラレンズ，表示用パネル，時計用ガラス，窓ガラス等、無機コート膜を使用した製品に適用することが可能である。」（５頁右下欄１〜１１行）
　
(3)対比及び判断
(3)−１．本件発明１について
　本件発明１と刊行物１に記載された発明とを対比する。
　刊行物１のＦＩＧ．２の右上の図に示されるＡＣＴＩＶＡＴＥＤ ＭＯＮＯＬＡＹＥＲは、ＦＩＧ．２の左上の図に示されるＭＯＮＯＬＡＹＥＲの単分子の上側末端のビニル基が水酸基に変換されたものであるから、刊行物１のＦＩＧ．２の右上の図は、本件発明１における「基材表面に単分子膜を設けた基材であって、前記単分子膜が分子端末に親水性基を含み且つ直鎖状炭化水素基を含む分子よりなり、基材の透明性を劣化させることなく前記直鎖状炭化水素基が並んだ状態で且つ前記親水性基が最表面に露出した状態でシロキサン結合を介して前記材料表面に化学結合している基材」に相当している。
　また、本件発明１では「単分子膜は、Ａ−（Ｂ）l−ＳｉＸqＣｌ3-q（ただし、Ａはブロモ基、ヨード基、シアノ基 、チオシアノ基、クロロシリル基、またはエステル結合から選ばれる少なくとも一つの官能基、ｑは０または１または２、ｌは３０以下の自然数、Ｂは直鎖状炭化水素基を含む官能基）を基材表面に化学結合させ、分子端末に親水性基を含ませた分子よりなり、」と規定されているが、そのように化学結合させ、分子端末に親水性基を含ませたものは、刊行物１の実施例に記載されている、例えば基板上に形成したＨＴＳ（１５−へキサデシニルトリクロロシラン：炭素数１６）等のＡＣＴＩＶＡＴＥＤ ＭＯＮＯＬＡＹＥＲと、できあがったものとしては特に差違は認められない。
　したがって、本件発明１と刊行物１に記載された発明とは、
「基材表面に単分子膜を設けた基材であって、前記単分子膜は、Ａ−（Ｂ）l−ＳｉＸqＣｌ3-q（ただし、Ａはブロモ基、ヨード基、シアノ基 、チオシアノ基、クロロシリル基、またはエステル結合から選ばれる少なくとも一つの官能基、ｑは０または１または２、ｌは３０以下の自然数、Ｂは直鎖状炭化水素基を含む官能基）を基材表面に化学結合させ、分子端末に親水性基を含ませた分子よりなり、基材の透明性を劣化させることなく前記直鎖状炭化水素基が並んだ状態で且つ前記親水性基が最表面に露出した状態でシロキサン結合を介して前記材料表面に化学結合していることを特徴とする基材。」である点で一致し、
本件発明１が「光学防曇基材」であるのに対し、刊行物１に記載された発明では、ＦＩＧ．２右上に示されるＡＣＴＩＶＡＴＥＤ ＭＯＮＯＬＡＹＥＲは、多層膜形成の一段階として設けられている点で一応相違する。（なお、刊行物１には、Ｂが直鎖状シロキサン基を含む官能基の場合については、記載されていない。）
　しかし、刊行物１には、摘示事項ｌとして、「本発明の方法は所望の表面特性を有する単層の製造にも用いられる。適宜な基材に上記で定義したタイプの単層を適用すれば、非極性基又は不飽和機能基が改質され、その後所望の新しい特性をその層にそして表面に与える。」との記載があり、摘示事項ｋには光学表面への適用について記載があること、また、刊行物２では、光学材料上の無機コート膜の改質のためのシラン化合物の適用は１回だけであることからして、刊行物１に記載された発明におけるＡＣＴＩＶＡＴＥＤ ＭＯＮＯＬＡＹＥＲを設けた基材が「光学基材」として用い得ることは、当業者であれば容易に想到し得ることである。そして、ＡＣＴＩＶＡＴＥＤ ＭＯＮＯＬＡＹＥＲの上部末端が水酸基となっていることからして、また、ＴａｂｌｅIIでＨＴＳの第１層（Ｆｉｒｓｔ　ｌａｙｅｒ）を活性化したものは水の接触角が５０°となっているとからしても、このものは既に親水性であること、また、刊行物２に、摘示事項ｚとして、「親水性を表面に持たした場合、水の接触角が低下することにより、細かい水滴が発生しにくくなり光の乱反射による曇りの現象が防げる。…本発明は、このような効果を有するため、合成樹脂製及びガラス製眼鏡レンズ，カメラレンズ，表示用パネル，時計用ガラス，窓ガラス等、無機コート膜を使用した製品に適用することが可能である。」との記載があることからして、刊行物１に記載された発明におけるＡＣＴＩＶＡＴＥＤ ＭＯＮＯＬＡＹＥＲは「光学基材」とした場合に防曇性を示すものと認められる。
　したがって、本件発明１は、刊行物１及び２に記載された発明に基づいて、当業者が容易に発明をすることができたものである。
（なお、刊行物２には、直鎖状シロキサン基の両末端にアミノ基を有するシラン化合物等をＳｉＯ2等が施されたレンズ等の光学材料に水酸基アミン反応等により結合すること、親水性を表面に持たした場合曇りが防げることなどが記載されているので、Ｂが直鎖状シロキサン基を含む官能基である場合にも、本件発明１は、刊行物１及び２に記載された発明に基づいて、当業者が容易に発明をすることができたものである。）
　
(3)−２．本件発明２について
　刊行物１のＦＩＧ．２の右上の図に示されるＡＣＴＩＶＡＴＥＤ ＭＯＮＯＬＡＹＥＲは、単分子の上側末端が水酸基であり、本件発明２における「親水性基が−ＯＨである」に相当している。また、刊行物１には、他に、カルボン酸、スルホン酸基、アミン類も例示されている。
　したがって、本件発明２は、刊行物１及び２に記載された発明に基づいて、当業者が容易に発明をすることができたものである。
　
(3)−３．本件発明３について
　カルボン酸基、スルホン酸基のＨをアルカリ金属、アルカリ土類金属で置換し得ることは、当業者が容易に想到し得ることである。
　したがって、本件発明３は、刊行物１及び２に記載された発明に基づいて、当業者が容易に発明をすることができたものである。
　
４．むすび
　以上のとおり、本件発明１〜３は、刊行物１及び２に記載された発明に基いて当業者が容易に発明をすることができたものであるから、本件発明についての特許は特許法第２９条第２項の規定に違反してされたものである。
　したがって、本件発明についての特許は、特許法第１１３条第２号に該当し、取り消されるべきものである。
　よって結論のとおり決定する。
【異議決定日】
平成１５年３月６日（２００３．３．６）
【訂正の要旨】
　本件訂正請求書における訂正の内容は下記の訂正事項（ａ）〜（ｂ）のとおりである。
（ａ）【請求項１】の全文（特許公報１頁１欄２〜９行）を、
「基材表面に単分子膜を設けた光学防曇基材であって、
　
前記単分子膜は、Ａ−（Ｂ）ｌ−ＳｉＸｑＣｌ３−ｑ（ただし、Ａはブロモ基、ヨード基、シアノ基、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を基材表面に化学結合させ、
ませた
（ｂ）明細書の段落番号【０００６】の全文（特許公報２頁３欄２５〜３３行）を、
「【課題を解決するための手段】
　前記目的を達成するため、本発明の光学防曇基材は、基材表面に単分子膜を設けた光学防曇基材であって、
　
前記単分子膜は、Ａ−（Ｂ）ｌ−ＳｉＸｑＣｌ３−ｑ（ただし、Ａはブロモ基、ヨード基、シアノ基、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を基材表面に化学結合させ、
ませた
（５４）【発明の名称】
光学防曇基材
（５７）【特許請求の範囲】
　【請求項１】　基材表面に単分子膜を設けた光学防曇基材であって、
　
前記単分子膜は、Ａ−（Ｂ）ｌ−ＳｉＸｑＣｌ３−ｑ（ただし、Ａはブロモ基、ヨード基、シアノ基、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を基材表面に化学結合させ、
ませた
　【請求項２】　親水性基が−ＯＨ、−ＣＯＯＨ、−ＮＨ２、−Ｎ＋Ｒ３Ｘ−（Ｒはアルキル基、Ｘはハロゲン原子を示す）、−ＮＯ２および−ＳＯ３Ｈ基から選ばれる少なくとも１つの官能基である請求項１記載の光学防曇基材。
　【請求項３】　−ＣＯＯＨまたは−ＳＯ３Ｈ基のＨがアルカリ金属またはアルカリ土類金属で置換されている請求項２記載の光学防曇基材。
【発明の詳細な説明】
　【０００１】
　【産業上の利用分野】
　本発明は、光学材料の基材表面が親水性化された光学防曇基材に関する。さらに詳しくは、浴室用鏡や化粧用鏡、窓ガラス、または乗り物のウインドガラスやバックミラー、眼鏡などの光学レンズの表面に親水性の単分子膜を形成した防曇性の光学基材に関する。
　【０００２】
　【従来の技術】
　天候などの影響でとくに湿度が高いときや温度の低い冬期などにおいては、たとえば自動車のウインドガラスは走行中に曇りが生じ視界が悪くなったり、浴室の鏡が曇って見えなくなったりする。これは、一般にウインドガラスや鏡などの光学基材の熱導伝性が悪いため、気温が急に上昇したり、一方の面が冷却された状態で他の面が温度の高い空気雰囲気に触れると表面で空気中の水分が結露して、いわゆる曇が生じてしまう。あるいは梅雨のときなどは、空気中の湿度が飽和状態にあるため、人間の呼吸する息や汗などで簡単に結露による曇りが生ずる。
　【０００３】
　従来この曇を防ぐため、光学材料の表面にたとえばポリビニルアルコール、ポリエチレングリコールなどの親水性化合物を含む薬品や樹脂を塗布したり、親水性のフィルムを張りつけたりする方法が知られている。
　【０００４】
　【発明が解決しようとする課題】
　しかしながら、光学材料の表面に親水性の樹脂を塗布したり親水性のフィルムを張りつける方法では、透明性が劣る上、剥離や傷が付き易いなどの欠点があった。また、親水性の薬品や樹脂を塗布する方法では、コストは低いが、耐久性が低いというの面で問題があった。
　【０００５】
　本発明は、前記従来技術の課題を解決するために、光学材料の表面に透明性や耐久性が高く、かつ所望の防曇性を有する親水性コーティング膜を設けた光学防曇基材を提供することを目的とする。
　【０００６】
　【課題を解決するための手段】
　前記目的を達成するため、本発明の光学防曇基材は、基材表面に単分子膜を設けた光学防曇基材であって、
　
前記単分子膜は、Ａ−（Ｂ）ｌ−ＳｉＸｑＣｌ３−ｑ（ただし、Ａはブロモ基、ヨード基、シアノ基、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を基材表面に化学結合させ、
ませた
　【０００７】
　前記構成においては、親水性基が−ＯＨ、−ＣＯＯＨ、−ＮＨ２、−Ｎ＋Ｒ３Ｘ−（Ｒはアルキル基、Ｘはハロゲン原子を示す）、−ＮＯ２および−ＳＯ３Ｈ基から選ばれる少なくとも１つの官能基であることが好ましい。また前記構成においては、−ＣＯＯＨまたは−ＳＯ３Ｈ基のＨがアルカリ金属またはアルカリ土類金属で置換されていることが好ましい。
　【０００８】
　【作用】
　前記本発明の光学防曇基材の構成によれば、親水性の官能基を含む直鎖状分子がシロキサン結合を介して光学材料の基材表面に固定されるため、たとえ表面で結露が生じても、水滴は基材表面を濡らし表面全面に広がる曇りが生じない。また、化学吸着しているため剥離することもない。しかもこの単分子膜は膜厚がナノメーターレベルであるため、透過性に優れており基材の光学的性能を妨げること無く、耐久性にも優れたものとすることができる。
　【０００９】
　また親水性基が−ＯＨ、−ＣＯＯＨ、−ＮＨ２、−Ｎ＋Ｒ３Ｘ−（Ｒはアルキル基、Ｘはハロゲン原子を示す）、−ＮＯ２および−ＳＯ３Ｈ基から選ばれる少なくとも一つの官能基であるという本発明の好ましい構成によれば、さらに優れた防曇効果を発揮できる。
　【００１０】
　また−ＣＯＯＨ、または−ＳＯ３Ｈ基のＨがアルカリ金属またはアルカリ土類金属で置換されているという本発明の好ましい構成によれば、とくに優れた防曇効果を発揮できる。
　【００１１】
　【実施例】
　以下実施例を用いて本発明をさらに具体的に説明する。本発明に用いられる光学基材としては、浴室や洗面所の鏡、化粧用鏡、窓ガラス、天窓のガラス、または乗り物のウインドガラスやバックミラー、眼鏡などの光学レンズ、温室ガラス（透明プラスチックを含む）、農業用フィルムなどである。また前記の基材としては、ガラスのみならず、プラスチックなどであってもよい。またプラスチック材料の場合、プレート、シート、フィルムなどであってもよい。これら基材表面に水酸基がきわめて少ない場合は、プラズマ処理すること、またはシロキサン層を形成することなどによって表面に水酸基を露出することができる。
　【００１２】
　本発明の光学防曇基材は一例として次のようにして製造する。まず、前記基材、例えばガラスを用意し、その表面にクロロシリル基を分子末端に含む物質、たとえばＡ−（Ｂ）ｌ−ＳｉＸｑＣｌ３−ｑ（ただし、Ａはブロモ基、ヨード基、シアノ基、チオシアノ基、クロロシリル基、またはエステル結合から選ばれる少なくとも一つの官能基、ｑは０または１または２、ｌは３０以下の自然数、Ｂは直鎖状炭化水素基またはシロキサン基を含む官能基）を混ぜた非水系溶媒に接触させ、前記基材表面の水酸基と前記クロロシリル基を分子末端に含む物質のクロロシリル基とを反応させて、前記物質を前記表面に析出させる工程と、非水系有機溶媒を用い前記基材表面上に残った余分なクロロシリル基を複数個含む物質を洗浄除去した後、前記物質のブロモ基、ヨード基、シアノ基、チオシアノ基、クロロシリル基、またはエステル結合から選ばれる少なくとも一つの官能基を化学反応させて−ＯＨ、−ＣＯＯＨ、−ＮＨ２、−Ｎ＋Ｒ３Ｘ−（Ｘはハロゲン原子を示す）、−ＮＯ２、または−ＳＯ３Ｈ基から選ばれる少なくとも一つの官能基に変換させる工程とにより化学吸着単分子膜を基材表面に形成する。あるいは、−ＣＯＯＨ、または−ＳＯ３Ｈ基に変換後、−ＣＯＯＨ、または−ＳＯ３Ｈ基の官能基内のＨをアルカリ金属またはアルカリ土類金属と置換した単分子膜を形成する。
　【００１３】
　以下、本発明に関する防曇を目的とした親水性を有する化学吸着膜の作製には、単分子膜に防曇効果を有する官能基として−ＯＨ、−ＣＯＯＨ、−ＮＨ２、−Ｎ＋Ｒ３Ｘ−（Ｒはアルキル基、Ｘはハロゲン原子を示す）、−ＮＯ２、または−ＳＯ３Ｈ基等を導入する方法がある。以下順に説明する。
　【００１４】
　実施例１（−ＯＨ基の導入）
　まず、加工の終了した鏡用ガラス１１を用意し（図１（ａ））、有機溶媒で洗浄した後、表面をエステル結合（Ｒ−ＣＯ−ＯＣＨ２−（Ｒは官能基））を含む官能基及びクロロシリル基を含む物質を混合した非水系の溶媒、例えば、ＣＨ３ＯＯＣ（ＣＨ２）７ＳｉＣｌ３を用い、２ｗｔ％程度の濃度で溶かした８０ｗｔ％ｎ−ヘキサデカン（トルエン、キシレン、ジシクロヘキシルでもよい）、１２ｗｔ％四塩化炭素、８ｗｔ％クロロホルム溶液を調整し、前記鏡用ガラス表面を５時間程度浸漬すると、鏡用ガラス表面には水酸基１２が多数含まれているので、エステル結合及びクロロシリル基を含む物質のＳｉＣｌ基と前記水酸基が反応し脱塩酸反応が生じ鏡用ガラスの表面全面に亘り、下記（化１）に示す結合が生成され、エステル結合を含む単分子膜１３が鏡用ガラス表面と化学結合した状態で約２０オングストローム（２ｎｍ）の膜厚で形成できた（図１（ｂ））。
　【００１５】
　【化１】
　【００１６】
　次に、この鏡用ガラス表面を数ｗｔ％のリチウムアルミニウムハイドライド（ＬｉＡｌＨ４）を含むエーテル溶液中で室温下で２０分反応させて、末端に親水性の水酸基に変換し、次の化学式で表わされる単分子膜１４を形成した（図１（ｃ））。
　【００１７】
　【化２】
　【００１８】
　なお、この単分子膜１４はきわめて強固に鏡用ガラス表面に化学結合しているので全く剥離することがなかった。さらに、ここでアルカリ金属の有機化合物、例えばＬｉ（ＣＨ２）３ＣＨ３（ＮａＯＣＨ３でもよい）を５ｗｔ％程度溶解したヘキサン溶液に鏡用ガラス表面を浸漬すると、
　【００１９】
　【化３】
　【００２０】
で表わされるきわめて親水性の高い膜１５が形成できた（図１（ｄ））。この単分子膜の水に対する濡れ角度は約７０度であり、空気中の水蒸気を吸着し結露条件下でもガラス表面が曇ることはなかった。なお、この実施例においては、反射層形成前のガラスに吸着を行なったが、鏡面を形成した後本発明の化学吸着膜を形成してもよい。
　【００２１】
　実施例２（−ＣＯＯＨ基の導入）
　例えば、ウインドガラス２１を用意し（図２（ａ））、よく洗浄した後、エステル結合（Ｒ−ＣＯ−ＯＣＨ２−（Ｒは官能基））をもつ官能基とクロロシリル基を含む物質を混合した非水系の溶媒、例えば、ＣＨ３ＯＯＣ（ＣＨ２）１０ＳｉＣｌ３を用い、２ｗｔ％程度の濃度で溶かした８０ｗｔ％ｎ−ヘキサデカン（トルエン、キシレン、ジシクロヘキシルでもよい）、１２ｗｔ％四塩化炭素、８ｗｔ％クロロホルム溶液を調整し、前記ウインドガラスを５時間程度浸漬すると、ウインドガラス表面には水酸基２２が多数含まれているので、エステル結合及びクロロシラン基を含む物質のＳｉＣｌ基と前記水酸基が反応し脱塩酸反応が生じ基板表面全面に亘り、下記（化４）に示す結合が生成され、エステル結合を含む単分子膜２３がウインドガラス表面と化学結合した状態で約２０オングストローム（２ｎｍ）の膜厚で形成できた（図２（ｂ））。
　【００２２】
　【化４】
　【００２３】
　次に、この表面を塩酸（ＨＣｌ）の３６ｗｔ％溶液中で６５℃で３０分反応させて、下記（化５）に示すような末端に親水性のカルボキシル基が形成された。
　【００２４】
　【化５】
　【００２５】
　なお、この単分子膜２４（図２（ｃ））もきわめて強固にウインドガラス表面に化学結合しているので全く剥離することがなかった。また、この単分子膜は空気中の水蒸気を吸着し、結露条件下でもガラス表面が曇ることはなかった。さらに、ここでアルカリ金属やアルカリ土類金属の有機化合物、例えばＮａＯＨ（別のものとしてＣａ（ＯＨ）２でもよい）を１ｗｔ％程度溶解した水溶液にウインドガラス表面を浸漬すると、下記（化６）で表わされるきわめて親水性の高い単分子膜２５が形成できた（図２（ｄ））。
　【００２６】
　【化６】
　【００２７】
　この単分子膜は水に対する濡れ角度が５５度であり、ウインドガラス表面にきわめて防曇効果の高い単分子膜を形成できた。
　【００２８】
　実施例３（−ＮＨ２基の導入）
　まず、組み立て前のウインドガラス３１を用意し（図３（ａ））、重クロム酸を含む水溶液で８０℃で３０分程度洗浄し、その後水洗してシアノ基及びクロロシリル基を含む物質を混ぜた非水系の溶媒、例えば、ＮＣ（ＣＨ２）１７ＳｉＣｌ３を用い、１ｗｔ％程度の濃度で溶かした８０ｗｔ％ｎ−ヘキサデカン（トルエン、キシレン、ジシクロヘキシルでもよい）、１２ｗｔ％四塩化炭素、８ｗｔ％クロロホルム溶液を調整し、前記ガラスを２時間程度浸漬すると、ガラス表面には水酸基３２が多数含まれているので、シアノ基を含む物質のＳｉＣｌ基と前記水酸基が反応し脱塩酸反応が生じ表面全面に亘り、下記（化７）に示す結合が生成され、シアノ基を含む単分子膜３３が表面と化学結合した状態で形成できた（図３（ｂ））。
　【００２９】
　【化７】
　【００３０】
　次に、リチウムアルミニウムハイドライドの溶解したエーテル（１０ｍｇ／ｍｌ）にガラスを浸漬し、一晩反応させた。その後、溶液から取り出しエーテル、続いてエーテルと同容量の１０ｗｔ％の塩酸を加えた。その後、さらにトリエチルアミン溶液に入れて、２時間反応を行わせた後、クロロホルム溶液で洗浄すると、下記（化８）で表わせる防曇効果の高い単分子膜を得た。なお、この単分子膜３３（図３（ｃ））もきわめて強固にガラス表面に化学結合しているので全く剥離することがなかった。
　【００３１】
　【化８】
　【００３２】
　また、他の−ＮＨ２基の導入実施例として、次のようなものがある。まず、ガラスよく水洗浄した後、ブロモ基またはヨード基とクロロシリル基を含む物質を混ぜた非水系の溶媒、例えばＢｒ（ＣＨ２）１７ＳｉＣｌ３を用い、１ｗｔ％程度の濃度で溶かした８０ｗｔ％ｎ−ヘキサデカン（トルエン、キシレン、ジシクロヘキシルでもよい）、１２ｗｔ％四塩化炭素、８ｗｔ％クロロホルム溶液を調整し、前記ガラスを２時間程度浸漬すると、表面には水酸基が多数含まれているので、ブロモ基を含む物質のＳｉＣｌ基と前記水酸基が反応し脱塩酸反応が生じ表面全面に亘り、下記（化９）に示す結合が生成され、ブロモ基を含む単分子膜が表面と化学結合した状態で形成できた。
　【００３３】
　【化９】
　【００３４】
　次に、ナトリウムアミドの溶解したＮ，Ｎジメチルホルムアミド溶液（８ｍｇ／ｍｌ）にガラスを入れ一晩反応を行わせと、下記（化１０）で表される単分子膜を得た。
　【００３５】
　【化１０】
　【００３６】
　さらに、リチウムアルミニウムハイドライドの溶解したエーテル（１０ｍｇ／ｍｌ）にガラスを浸漬し、一晩反応させた後取り出し、空の容器に入れて、エーテル、続いてエーテルと同容量の１０ｗｔ％の塩酸を加える。その後トリエチルアミン溶液に入れて、２時間反応を行わせた後、クロロホルム溶液で洗浄すると、下記（化１１）で表わせる水に対する濡れ角度が６５度の防曇性の単分子膜を得た。
　【００３７】
　【化１１】
　【００３８】
　なお、この単分子膜もきわめて強固にガラス表面に化学結合しているので全く剥離することがなかった。
　【００３９】
　実施例４（−Ｎ＋Ｒ３Ｘ−基（Ｘはハロゲン原子を示す）の導入）
　まず、プラスチック製レンズ４１（例えば、ポリカーボネイト樹脂やアクリル樹脂の場合には、酸素を含む雰囲気中で３００Ｗ、２０分程度のプラズマ処理を行うか、重クロム酸混液で８０℃で３０分程度を処理して表面に少しＯＨ基を形成できた。）を用意し（図４（ａ））、有機溶媒で洗浄した後、一端にクロロシリル基及び他の一端にもクロロシリル基を含む物質を混合した非水系の溶媒、例えば、ＳｉＣｌ４を用い、２ｗｔ％程度の濃度で溶かした非水系の溶媒（トルエン、キシレン、ジシクロヘキシルでもよい）溶液を調整し、前記レンズ基材表面４１を１時間程度浸漬し、その後フレオン系溶剤で洗浄しさらに水洗すると、レンズ基材表面には水酸基が多少含まれているので、表面に（ＨＯ）３ＳｉＯ−が形成されて、表面に水酸基４２が並んだ状態で多数形成された。
　【００４０】
　そこで、一端にクロロシリル基及び他の一端にもクロロシリル基を含む物質を含む物質を混ぜた非水系の溶媒、例えば、ＣｌＳｉ（ＣＨ３）２（ＣＨ２）１０ＳｉＣｌ３を用い、２ｗｔ％程度の濃度で溶かした８０ｗｔ％ｎ−ヘキサデカン（トルエン、キシレン、ジシクロヘキシルでもよい）、１２ｗｔ％四塩化炭素、８ｗｔ％クロロホルム溶液を調整し、前記レンズ基材表面４１を５時間程度浸漬すると、レンズ表面には水酸基４２が多数含まれているので、一端のＳｉＣｌ基と前記水酸基が反応し脱塩酸反応が生じ、下記（化１２）に示すような結合が生成され、クロロシラン基を含む単分子膜４３が基材表面と化学結合した状態で形成できた（図４（ｂ））。
　【００４１】
　【化１２】
　【００４２】
　そこで１０ｗｔ％（ＣＨ３）２ＮＣ２Ｈ４ＯＨのクロロホルム溶液に基材を浸漬し脱塩酸反応を生じさせた後、クロロホルムで洗浄すると、下記（化１３）で表わせる単分子膜４４が得られた（図４（ｃ））。
　【００４３】
　【化１３】
　【００４４】
　そこで、さらにハロゲン原子としてヨウ素を含むＣＨ３Ｉを溶解させたクロロホルム溶液に浸漬し２時間還流すると、下記（化１４）で示される４級アミノ基を表面に有するきわめて親水性の高い単分子膜４５が得られた（図４（ｄ））。
　【００４５】
　【化１４】
　【００４６】
　また、この単分子膜は水に対する濡れ角度が５０度のきわめて防曇効果の高いものであった。
　【００４７】
　実施例５（−ＮＯ２基の導入）
　まず、ガラス基材５１を用意し（図５（ａ））、有機溶媒で洗浄した後、ブロモまたはヨード基及びクロロシリル基を含む物質を混合した非水系の溶媒、例えば、下記（化１５）に示す化合物を用いた。
　【００４８】
　【化１５】
　【００４９】
　前記化合物を２ｗｔ％程度の濃度で溶かした８０ｗｔ％ｎ−ヘキサデカン（トルエン、キシレン、ジシクロヘキシルでもよい）、１２ｗｔ％四塩化炭素、８ｗｔ％クロロホルム溶液を調整し、前記ガラス基材表面５１を５時間程度浸漬すると、基材表面には水酸基が多数含まれているので、ブロモ基を含む物質のＳｉＣｌ基と前記水酸基５２が反応し脱塩酸反応が生じ基材表面全体に亘り、下記（化６）に示す結合が生成され、ブロモ基を含む単分子膜５３が基材表面と化学結合した状態で約２５オングストローム（２．５ｎｍ）の膜厚で形成できた（図５（ｂ））。
　【００５０】
　【化１６】
　【００５１】
　次に、このガラス基材表面を５ｗｔ％ＡｇＮＯ３を含むアルカリ性水溶液中で８０℃、２時間反応させると、下記（化１７）で示される防曇性の単分子膜５４（図５（ｃ））が得られた。
　【００５２】
　【化１７】
　【００５３】
　この単分子膜も水に対する濡れ角度は７０度であり、空気中の水蒸気を吸着し、結露条件下でもガラス表面が曇ることはなかった。
　【００５４】
　実施例６（−ＳＯ３Ｈ基の導入）
　まず、眼鏡レンズ６１を用意し（図６（ａ））、有機溶媒で洗浄した後、チオシアノ基（−ＳＣＮ）及びクロロシリル基を含む物質を混合した非水系の溶媒、たとえば、ＮＣＳ（ＣＨ２）１０ＳｉＣｌ３を用い、２ｗｔ％程度の濃度で溶かした８０ｗｔ％ｎ−ヘキサデカン（トルエン、キシレン、ジシクロヘキシルでもよい）、１２ｗｔ％四塩化炭素、８ｗｔ％クロロホルム溶液を調整し、前記レンズ基材表面６１を５時間程度浸漬すると、基材表面には水酸基６２が多数含まれているので、チオシアノ基及びクロロシリル基を含む物質のＳｉＣｌ基と前記水酸基が反応し脱塩酸反応が生じ基材表面に亘り、下記（化１８）に示す結合が生成され、チオシアノ基を含む単分子膜６３がレンズ基材の表面と化学結合した状態で約２５オングストローム（２．５ｎｍ）の膜厚で形成できた（図６（ｂ））。
　【００５５】
　【化１８】
　【００５６】
　次に、リチウムアルミニウムハイドライドの溶解したエーテル（１０ｍｇ／ｍｌ）に基材を入れ、４時間反応させると、下記（化１９）で示される防曇性の単分子膜６４（図６（ｃ））が得られた。
　【００５７】
　【化１９】
　【００５８】
　次に、１０ｗｔ％の過酸化水素水と１０ｗｔ％の酢酸が容量比で１対５の混合溶液中に入れ、４０℃から５０℃の間で３０分反応させると、下記（化２０）で示される防曇効果の高い単分子膜６５（図６（ｄ）が得られた。
　【００５９】
　【化２０】
　【００６０】
　さらに、ここでアルカリ金属やアルカリ土類金属の有機化合物、例えばＮａＯＨ（別のものとしてＣａ（ＯＨ）２でもよい）を２ｗｔ％程度溶解した水溶液にレンズ基材を浸漬すると、下記（化２１）で表わされるきわめて防曇効果の大きな膜６６が形成できた（図６（ｅ））。
　【００６１】
　【化２１】
　【００６２】
　なお、この膜の水に対する濡れ角度は、約４５度であった。
　【００６３】
　【発明の効果】
　以上述べてきたように、本願発明によれば、防曇を目的とした親水性の官能基がガラスなどの基材表面に化学吸着された分子を介して化学結合で固定された基材を作製できる。従って、たとえ表面で結露が生じても、水滴は基材表面を濡らし表面全面に広がる。また、この膜は、化学結合で表面に固定されているため、傷ついたり剥離することもない。しかも、この単分子膜は、膜厚がナノメーターレベルであるため、基材の透明度を劣化させるおそれも無い。従って、基材の光学的性能を妨げることなく表面の曇を排除できる効果がある。
【図面の簡単な説明】
　【図１】　本発明の第１の実施例である鏡用ガラス表面に防曇性単分子薄膜を形成する工程を説明するために、ガラス表面を分子レベルまで拡大した工程断面図である。
　【図２】　本発明の第２の実施例であるウインドガラス表面に防曇性単分子薄膜を形成する工程を説明するために、ガラス表面を分子レベルまで拡大した工程断面図である。
　【図３】　本発明の第３の実施例であるウインドガラスに防曇性性単分子薄膜を形成する工程を説明するために、ガラス表面を分子レベルまで拡大した工程断面図である。
　【図４】　本発明の第４の実施例であるプラスチック製レンズ表面に防曇性単分子薄膜を形成する工程を説明するために、レンズ表面を分子レベルまで拡大した工程断面図である。
　【図５】　本発明の第５の実施例であるガラス表面に防曇性単分子薄膜を形成する工程を説明するために、ガラス表面を分子レベルまで拡大した工程断面図である。
　【図６】本発明の第６の実施例である眼鏡レンズ表面に防曇性単分子薄膜を形成する工程を説明するために、レンズ表面を分子レベルまで拡大した工程断面図である。
　【符号の説明】
　１１　鏡用ガラス
　２１，３１，５１　ガラス
　４１　プラスチックレンズ
　６１　眼鏡レンズ
　１２，２２，３２，４２，５２，６２　水酸基
　１３，１４，１５，２３，２４，２５，３３，３４，４３，４４，４５，５３，５４，６３，６４，６５，６６　単分子膜